(57)【要約】【課題】高出力且つ大きな出力電流を得ることができる３端子型磁気抵抗効果ヘッドを提供する。【解決手段】３端子型磁気抵抗効果素子に磁性半導体と金属磁性積層膜とトンネル型磁気抵抗効果素子からなるＭＩＳ接合積層膜を適用する。【選択図】図６
2004220692.tif 000002
【特許請求の範囲】
【請求項１】
磁性半導体と、
前記磁性半導体上に形成された第１の強磁性層と、前記第１の強磁性層上に形成された第２の強磁性層と、前記第１と第２の強磁性層との間に形成された第１の非磁性層とを有する磁性積層膜と、
前記第２の強磁性層と前記第２の強磁性層上に形成された第３の強磁性層と、前記第２の強磁性層と第三の強磁性層の間に形成された第１のトンネルバリア層とを有するトンネル磁気抵抗効果膜と、
前記磁性半導体に電気的に接続された第１の電極と、
前記第１の強磁性層、第１の非磁性層又は第２の強磁性層のうち何れか１層に電気的に接続された第２の電極と
前記第３の強磁性層に電気的に接続された第三の電極を備え、
前記第１の電極と第３の電極との間に電流を流すことにより、前記磁性半導体および磁気抵抗効果膜を通って前記トンネル磁気抵抗効果膜にトンネル電流が流れ、
外界磁界が印加されると前記第２の強磁性層の強磁性層の磁化方向が変化し、この磁化方向の変化による抵抗変化を前記第２の電極及び第３の電極により検出することを特徴とする３端子型磁気ヘッド。
【請求項２】
前記第１の強磁性層の磁化の方向は固定されていることを特徴とする請求項１記載の３端子型磁気ヘッド。
【請求項３】
前記第３の強磁性層の磁化の方向は固定されていることを特徴とする請求項１記載の３端子型磁気ヘッド。
【請求項４】
前記第３の強磁性層の磁化の方向は、前記第１のトンネルバリア層と対向する側とは反対側に形成された反強磁性層により固定されていることを特徴とする請求項３記載の３端子型磁気ヘッド。
【請求項５】
前記第３の電極は、前記反強磁性層に電気的に接続されていることを特徴とする請求項４記載の３端子型磁気ヘッド。
【請求項６】
前記磁性半導体と第２の強磁性層との間に第２のトンネルバリア層が形成されていることを特徴とする請求項５記載の３端子型磁気ヘッド。
【請求項７】
前記磁性半導体と第１の強磁性層との間に第２の非磁性層が形成されていることを特徴とする請求項５に記載の３端子型磁気ヘッド。
【請求項８】
前記磁性半導体と第２の非磁性層との間に第２のトンネルバリア層が形成されていることを特徴とする請求項７記載の３端子型磁気ヘッド。
【請求項９】
前記第２の電極は、前記第１の強磁性層、第１の非磁性層、又は第２の非磁性層のうち何れか１層に電気的に接続されていることを特徴とする請求項８記載の３端子型磁気ヘッド。
【請求項１０】
磁性半導体と、
前記磁性半導体上に形成された非磁性層と、
前記非磁性層の上に形成された第１の強磁性層と第２の強磁性層と、前記第１の強磁性層と第２の強磁性層の間に形成された第１のトンネルバリア層と、前記第２の強磁性膜上に形成された反強磁性層を有するトンネル磁気抵抗効果膜と、
前記磁性半導体に電気的に接続された第１の電極と、
前記第１の強磁性層又は非磁性層の何れかに電気的に接続された第２の電極と
前記第２の強磁性層又は前記反強磁性層のいずれかに電気的に接続された第３の電極を備え、
前記第１の電極と第３の電極との間に電流を流すことにより、前記磁性半導体および磁気抵抗効果膜を通って前記トンネル磁気抵抗効果膜にトンネル電流が流れ、
外界磁界が印加されると前記第１の強磁性層の強磁性層の磁化方向が変化し、この磁化方向の変化による抵抗変化を前記第２の電極及び第３の電極により検出することを特徴とする３端子型磁気ヘッド。
【請求項１１】
更に、前記磁性半導体と非磁性層との間に第２のトンネルバリア層が形成されていることを特徴とする請求項１０に３端子型記載の磁気ヘッド。
【請求項１２】
請求項１から請求項１１に記載の３端子型磁気ヘッドにおいて、前記磁性半導体はＧａ、Ａｓ、Ｃｒ、Ｍｎ、Ｎ、Ｆｅ、Ｃｏ、Ｇｅ、Ｓｉ、Ｃの少なくとも一つを含むことを特徴とする３端子型磁気ヘッド。
【請求項１３】
請求項１から請求項１１に記載の３端子型磁気ヘッドにおいて、前記第１強磁性層、第２の磁性層、および第３の磁性層はＣｏ、Ｆｅ、Ｎｉのいずれか一つを含むことを特徴とする３端子型磁気ヘッド。
【請求項１４】
請求項１から請求項に記載の３端子型磁気ヘッドにおいて、前記第１の非磁性層と第２の非磁性層はＣｕ、Ａｕ、Ａｇ、Ｐｔのいずれかひとつを含むことを特徴とする３端子型磁気ヘッド。
【請求項１５】
請求項１〜１４のいずれかに記載の３端子型磁気ヘッドを備えることを特徴とする磁気記録再生装置。
【発明の詳細な説明】
【０００１】
【発明の属する技術分野】
本発明は３端子型磁気抵抗効果素子を磁気的に記録された情報を磁気的に再生するヘッドに用いる３端子型磁気ヘッド、ならびにその３端子型磁気ヘッドを備える超高密度磁気記録再生装置に関する。
【０００２】
【従来の技術】
高密度磁気記録装置に用いられる磁気ヘッドの再生部には、電流を膜面内方向に流す巨大磁気抵抗効果（ＣＩＰ−ＧＭＲ：Ｃｕｒｒｅｎｔ  Ｉｎ  Ｐｌａｎｅ−Ｇｉａｎｔ  Ｍａｇｎｅｔｏｒｅｓｉｓｔａｎｃｅ）素子やトンネル型磁気抵抗効果素子が提案されており、それぞれ特開平４−３５８３１０号公報（特許文献１）、特開平１０−４２２７号公報（特許文献２）に記載されている。また、最近ではこれらの磁気抵抗効果素子に対して数十倍もの出力が得られる３端子型スピントランジスタの室温動作がＰｈｙｓｉｃａｌ  Ｒｅｖｉｅｗ  Ｌｅｔｔｅｒｓ．  Ｖｏｌ８５，  ３２７７  （２０００）（非特許文献１）において報告され、磁気ヘッドへの応用に期待されている。これは、トランジスタ構造においてベースにＣｏ／Ｃｕ／Ｃｏの巨大磁気抵抗効果素子を適用し、半導体（エミッタ）／金属（ベース）界面に形成されるショットキーバリアを使ってＧＭＲ素子ににホットエレクトロンを注入することにより高出力化を達成している。このようにホットエレクトロンを注入することはＭＲ素子の出力を増大させるには有効であるが、これまで報告されている金属／半導体ショットキーバリアでは出力するコレクタ電流が１ｎＡ程度と非常に小さいという問題があった。
【０００３】
【特許文献１】
「特開平４−３５８３１０号公報」
【特許文献２】
「特開平１０−４２２７号公報」
【非特許文献１】
「Ｐｈｙｓｉｃａｌ  Ｒｅｖｉｅｗ  Ｌｅｔｔｅｒｓ．  Ｖｏｌ  ８５，  ３２７７  （２０００）」
【０００４】
【発明が解決しようとする課題】
本発明は、超高密度磁気記録再生装置用磁気ヘッドに関し、従来の３端子型磁気抵抗効果素子が抱えていた下記の課題を解決した素子、すなわち、磁性半導体と磁性積層膜及びＴＭＲ素子からなる３端子型磁気抵抗素子を用いた３端子型磁気ヘッドおよびこの３端子型磁気ヘッドを用いた超高密度磁気記録再生装置を提供することを目的とする。
第一の課題は、磁気抵抗素子の高出力化である。
第二の課題は、ＴＭＲ素子部に最適な電流密度を確保することである。
【０００５】
【課題を解決するための手段】
本発明は、上記の目的を達成するために、３端子型磁気ヘッドにおいて、磁性半導体と、前記磁性半導体上に形成された第１の強磁性層と、前記第１の強磁性層上に形成された第２の強磁性層と、前記第１と第２の強磁性層との間に形成された第１の非磁性層とを有する磁性積層膜と、前記第２の強磁性層と前記第２の強磁性層上に形成された第３の強磁性層と、前記第２の強磁性層と第三の強磁性層の間に形成された第１のトンネルバリア層とを有するトンネル磁気抵抗効果膜と、前記磁性半導体に電気的に接続された第１の電極と、前記第１の強磁性層、第１の非磁性層又は第２の強磁性層のうち何れか１層に電気的に接続された第２の電極と前記第３の強磁性層に電気的に接続された第３の電極を備え、前記第１の電極と第３の電極との間に電流を流すことにより、前記磁性半導体および磁気抵抗効果膜を通って前記トンネル磁気抵抗効果膜にトンネル電流が流れ、外界磁界が印加されると前記第２の強磁性層の強磁性層の磁化方向が変化し、この磁化方向の変化による抵抗変化を前記第２の電極及び第３の電極により検出する３端子型磁気抵抗効果素子を用いるようにした。また、かかる３端子型磁気抵抗効果素子において、前記第３の強磁性層の磁化の方向は、前記第１のトンネルバリア層と対向する側とは反対側に形成された反強磁性層により固定されているようにした。
【０００６】
前記磁性半導体と第２の強磁性層との間に第２のトンネルバリア層、前記磁性半導体と第１の強磁性層との間に第２の非磁性層、および、前記磁性半導体と第２の非磁性層との間に第２のトンネルバリア層が形成されているようにした。
【０００７】
また、磁性半導体と、前記磁性半導体上に形成された非磁性層と、前記非磁性層の上に形成された第１の強磁性層と第２の強磁性層と、前記第１の強磁性層と第２の強磁性層の間に形成された第１のトンネルバリア層と、前記第２の強磁性膜上に形成された反強磁性層を有するトンネル磁気抵抗効果膜と、前記磁性半導体に電気的に接続された第１の電極と、前記第１の強磁性層又は第１の非磁性層の何れかに電気的に接続された第２の電極と前記第３の強磁性層又は前記反強磁性層のいずれかに電気的に接続された第３の電極を備え、前記第１の電極と第３の電極との間に電流を流すことにより、前記磁性半導体および磁気抵抗効果膜を通って前記トンネル磁気抵抗効果膜にトンネル電流が流れ、外界磁界が印加されると前記第１の強磁性層の強磁性層の磁化方向が変化し、この磁化方向の変化による抵抗変化を前記第２の電極及び第３の電極により検出する３端子型磁気抵抗効果素子を用いるようにした。
【０００８】
上記３端子型磁気ヘッドにおいて、前記磁性半導体はＧａ、Ａｓ、Ｃｒ、Ｍｎ、Ｎ、Ｆｅ、Ｃｏ、Ｇｅ、Ｓｉ、Ｃの少なくとも一つ、前記第１の強磁性層、第２の強磁性層、および第３の強磁性層はＣｏ、Ｆｅ、Ｎｉのいずれか一つ、および、前記第１の非磁性金属層と第２の非磁性金属層はＣｕ、Ａｕ、Ａｇ、Ｐｔのいずれかひとつを含むようにした。
【０００９】
【発明の実施の形態】
本発明では、磁性半導体上にＧＭＲ素子とＴＭＲ素子を積層した積層膜を形成し、磁性半導体からこの積層膜に高偏極スピンエレクトロンを注入することによりＴＭＲ素子の出力を増大させた。また、磁性半導体の上にＧＭＲ素子の代りに適当な非磁性膜あるいはトンネルバリア膜を配置して同様の効果を得た。磁性半導体と積層膜の間はショットキーバリアあるいはトンネルバリアあるいはオーミック接合で高偏極ホットエレクトロンあるいは高偏極スピンをバリスティック、拡散的に注入させた。
【００１０】
磁性半導体とＴＭＲ素子の間に適当な非磁性層やトンネルバリア層あるいはＧＭＲ膜を備えることにより高偏極スピンの注入効率の高い界面を形成することが可能となり、ひいてはスピン依存伝導性の大きな素子を形成することが可能となった。さらには、上記手段によりＴＭＲ素子部に最適な電流密度を確保することが可能となった。
【００１１】
以下、本発明の実施例を図面を参照して詳細に説明する。
［実施の形態１］
図１に本発明の実施例のひとつを示す。磁性半導体１１上に第１の強磁性層３１、その上に第１の非磁性層４１が積層されて磁性積層膜が形成され、さらにその上に第２の強磁性層３２、第１のトンネルバリア層２１、第３の強磁性層３３が順次積層されてトンネル磁気抵抗効果膜が形成されている。
【００１２】
磁性半導体１１と第１の強磁性層３１と第３の強磁性層の端部にはそれぞれ電極５１と電極５２と電極５３が配置されている。電極５２は第１の強磁性層３１、第１の非磁性層４１、第２の強磁性層のいずれかの層の上に配置されていてもかまわない。電極５１と電極５２と電極５３はそれぞれ電気的にリークしないようにお互い絶縁されている。
【００１３】
次に本発明の３端子磁気抵抗効果素子の動作原理について説明する。外部磁界（Ｈ）により第２の強磁性層３２の磁化は自由に回転し、その回転角に応じて第１のトンネルバリア層を介した第２の強磁性３２と第３の強磁性層３３の間の膜面垂直方向の電気抵抗が変化し磁気抵抗効果が発生する。この本発明の素子は、電極５１より電極５３に電流を流し、電極５２と電極５３の間に設けられた信号検出系７１にて上記磁気抵抗効果を出力する３端子型磁気抵抗効果素子である。この出力方式は電圧検出出力あるいは電流検出出力とする。電極５１から印加された電流は磁性半導体を通過し、第１の強磁性層３１と第１の非磁性層４１と第２の強磁性層３２で構成される磁性積層膜（この場合、ＧＭＲ膜となっている）に流れ込む。この際、磁性半導体中の伝導電子は高偏極した電子スピンであり、上記の積層膜に注入される。この効果と上記ＧＭＲ膜でのスピンフィルタリングの効果により大きな磁気抵抗効果を得ることができる。
【００１４】
次に、上記３端子型磁気抵抗効果膜の各種材料と作製法について説明する。ＧａＡｓ基板上に磁性半導体１１としてＧａＭｎＡｓをＭＢＥ（分子線エピタキシー）法を使って形成した。その後大気に暴露することなくスパッタリング法を用いてその上の積層膜を形成した。
【００１５】
第１の強磁性金属層３１、第１の非磁性層にはそれぞれＣｏＦｅ２ｎｍ、Ｃｕ２ｎｍを用いた。第２の強磁性層３２にはＣｏＦｅ２ｎｍを適用し、その上の第１のトンネルバリア層２１にはＡｌ２Ｏ３２ｎｍを用いた。このＡｌ２Ｏ３の形成にはＡｌ金属膜のプラズマ酸化及び自然酸化法を用いた。第３の強磁性層３３はＣｏＦｅ２ｎｍとした。
【００１６】
上記材料のほかに以下に挙げる材料を適用してもよい。すなわち、磁性半導体１１としてＧａＭｎＡｓのほかにＧａＭｎＮ、ＣｒＡｓ、ＣｒＳｂ、ＣｏＴｉＯ２、ＣｏＺｎＯ、ＭｎＺｎＯ、ＭｎＣ、ＭｎＡｓ、ＭｎＳｉ、ＦｅＳｉ、ＦｅＧｅ、ＭｎＧｅ、ＭｎＣを用いてもよい。第１の非磁性層４１としてＣｕのほかにＡｕ、Ａｇ、Ｐｔを用いてもよい。第１の強磁性層３１としてＣｏＦｅのほかにＣｏ、ＮｉＦｅを使ってもよい。第２の強磁性層３２はＣｏＦｅの他にＣｏＦｅ／ＮｉＦｅ積層膜を用いてもよい。また第３の強磁性層３３としてＣｏＦｅ／Ｒｕ／ＣｏＦｅのいわゆるシンセティックフェリ構造としてもかまわない。
【００１７】
素子の形成にはフォトリソグラフィーとエッチング及びＥＢリソグラフィーを用いた。
このように作製した３端子型磁気抵抗効果素子において得られた磁気抵抗効果は２００％であった。この特性は従来のトンネル型磁気抵抗効果素子の抵抗変化率（３０％）よりも一桁大きい値であった。また、電極５２と電極５３の間の電流は１０００μＡであった。この値は従来のトンネル型磁気抵抗効果素子で印加される電流値とほぼ同程度の値である。ここで比較した従来のトンネル型磁気抵抗効果素子の基本構成を図１４に示した。強磁性自由層／トンネルバリア層／強磁性固定層はＣｏＦｅ／Ａｌ２Ｏ３／ＣｏＦｅという膜構成になる。
【００１８】
［実施の形態２］
図２は図１の構成に対して第３の強磁性層の上に反強磁性層を備えた構成である。素子形成方法は実施の形態１と同様にフォトリソグラフィーとエッチング及びＥＢリソグラフィーを用いて行った。反強磁性層３４はＭｎＰｔ１２ｎｍとした。図３に示すように電極５３は第３の反強磁性層３４の上に配置してもよい。このように作製した３端子型磁気抵抗効果素子において得られた磁気抵抗効果は３００％であった。また、電極５２と電極５３の間の電流は１００μＡであった。この構成において反強磁性層は第３の強磁性層の磁化方向を固定し、出力を増加させるの役割を果たしている。
【００１９】
［実施の形態３］
図４は、図３の構成に対して、第１の強磁性層３１と磁性半導体１１の間に第２のトンネルバリア層２２を備えた構成である。
素子形成方法は実施の形態１と同様にフォトリソグラフィーとエッチング及びＥＢリソグラフィーを用いて行った。
【００２０】
第２のトンネルバリア２２を備えることにより、磁性半導体１１との界面に形成される電子状態を制御することが可能である。本実施の形態では磁性半導体からトンネル電流によりバリスティックに電流が流れるため、高偏極スピン注入効率が上がり出力が増大できる。本実施の形態で得られた磁気抵抗効果は４００である。得られた電流は１００μＡである。
【００２１】
［実施の形態４］
図５は、図３の構成に対して、第１の強磁性層と磁性半導体１１の間に第２の非磁性層４２を備えた構成である。本素子に適用された材料は［実施の形態１］で述べた構成と同様である。本構成のトンネルバリア２３にはＡｌ金属膜の酸化によって形成されたＡｌ２Ｏ３を用いた。
素子形成方法は実施の形態１と同様にフォトリソグラフィーとエッチング及びＥＢリソグラフィーを用いて行った。
【００２２】
第２の非磁性層４２を備えることにより、磁性半導体１１との界面に形成される電子状態を制御することが可能である。本実施の形態では磁性半導体から拡散的に高偏極スピンが注入されるため、出力は低下するが、磁性半導体中の伝導電子はハーフメタルであるため磁性半導体／第一の非磁性金属層界面はオーミックな接合であり抵抗が低減でき、図３（実施の形態２）の場合に比し、電流の減衰を抑制する効果が大きい。本実施の形態で得られた磁気抵抗効果は１５０％であるが、電極５２と電極５３の間電流値は１ｍＡ程度であった。
【００２３】
［実施の形態５］
図６に本発明の他の実施例の一つを示す。図５の構成加えて磁性半導体１１上に第２のトンネルバリア２２が形成されており、その上に第２の非磁性金属層４２、第１の強磁性金属層３１、第１の非磁性金属層４１、第２の強磁性自由層３２、第１のトンネルバリア２２、第３の強磁性固定層３３、反強磁性層３４が順次積層されている。
【００２４】
磁性半導体１１と第１の強磁性層３１と反強磁性層３４の端部にはそれぞれ電極５１と電極５２と電極５３が配置されている。電極５２は第１の強磁性層３１、第１の非磁性層４１、第２の強磁性層３２のいずれかの層の上に配置されていてもかまわない。電極５１と電極５２と電極５３はそれぞれ電気的にリークしないようにお互い絶縁されている。
【００２５】
次に本発明の３端子磁気抵抗効果素子の動作原理について説明する。外部磁界（Ｈ）により第２の強磁性層３２の磁化は自由に回転し、その回転角に応じて第１のトンネルバリアを介した第２の強磁性層３２と第３の強磁性層３３の間の膜面垂直方向の電気抵抗が変化し磁気抵抗効果が発生する。電極５１より電極５３に電流を流し、電極５２と電極５３の間に設けられた信号検出系７１にて上記磁気抵抗効果を出力する。この出力方式は電圧検出出力あるいは電流検出出力とする。電極５１から印加された電流は磁性半導体を通過し、第２のトンネルバリア２２を介して第２の非磁性層４２と第１の強磁性層３１と第１の非磁性層４２と強磁性層３２で構成されるＧＭＲ膜に流れ込む。この際、磁性半導体中の伝導電子は高偏極した電子スピンであり、また第１のトンネルバリアを介して流れるため、バリスティック（散乱されず）に高偏極スピン電子が第１→２の非磁性層４２より上に積層された積層膜に注入される。この効果と上記ＧＭＲ膜でのスピンフィルタリングの効果により非常に大きな磁気抵抗効果を得ることができる。
【００２６】
次に、上記３端子型磁気抵抗効果膜の各種材料と作製法について説明する。ＧａＡｓ基板上に磁性半導体１１としてＧａＭｎＡｓをＭＢＥ（分子線エピタキシー）法を使って形成した。次に第２のトンネルバリア２２としてＡｌＡｓ２ｎｍを同様にＭＢＥ法にて積層した。その後大気に暴露することなくスパッタリング法を用いてその上の積層膜を形成した。第２の非磁性層４１、第１の強磁性金属層３１、第１の非磁性層にはそれぞれＣｕ２ｎｍ、ＣｏＦｅ２ｎｍ、Ｃｕ２ｎｍを用いた。第２の強磁性層３２にはＣｏＦｅ２ｎｍを適用し、その上の第１のトンネルバリア層２１にはＡｌ２Ｏ３２ｎｍを用いた。このＡｌ２Ｏ３の形成にはＡｌ金属膜のプラズマ酸化及び自然酸化法を用いた。第３の強磁性層３３はＣｏＦｅ２ｎｍ、反強磁性層３４はＭｎＰｔ１２ｎｍとした。
【００２７】
本実施例においても、これまでの実施例同様、上記材料のほかに以下に挙げる材料を適用してもよい。磁性半導体１１としてＧａＭｎＡｓのほかにＧａＭｎＮ、ＣｒＡｓ、ＣｒＳｂ、ＣｏＴｉＯ２、ＣｏＺｎＯ、ＭｎＺｎＯ、ＭｎＣ、ＭｎＡｓ、ＭｎＳｉ、ＦｅＳｉ、ＦｅＧｅ、ＭｎＧｅ、ＭｎＣを用いてもよい。第一の非磁性金属層４１、第２の非磁性金属層４２としてＣｕのほかにＡｕ、Ａｇ、Ｐｔを用いてもよい。強磁性金属層３１としてＣｏＦｅのほかにＣｏ、ＮｉＦｅを使ってもよい。第２の強磁性層３２はＣｏＦｅの他にＣｏＦｅ／ＮｉＦｅ積層膜を用いてもよい。また第３の強磁性層としてＣｏＦｅ／Ｒｕ／ＣｏＦｅのいわゆるシンセティックフェリ構造としてもかまわない。反強磁性層３４はＭｎＰｔのほかにＭｎＩｒを用いてもかまわない。
【００２８】
素子の形成にはフォトリソグラフィーとエッチング及びＥＢリソグラフィーを用いた。
このように作製した３端子型磁気抵抗効果素子において得られた磁気抵抗効果は３００％であった。この特性は従来の巨大磁気抵抗効果素子の抵抗変化率（３０％）よりも一桁大きい値であった。また、電極５２と電極５３の間の電流は１００μＡであった。
【００２９】
［実施の形態６］
図８は図６の構成において第２のトンネルバリアと第１のトンネルバリアの間の積層膜が非磁性層４３、第１の強磁性層３５で形成された構成をもつ３端子型磁気抵抗効果素子である。但し、図６における第２の強磁性層３２が本図での第１の強磁性層３５、第３の強磁性層３３が本図での第２の強磁性層３６に相当する。本素子に適用された材料は［実施の形態５］で述べた構成と同様である。
【００３０】
素子形成方法も［実施の形態５］と同様フォトリソグラフィーとエッチング及びＥＢリソグラフィーを用いて行った。
こうして作製した３端子型磁気抵抗効果素子において得られた磁気抵抗効果は２５０％であり、電極５２と電極５３の間の電流は１００μＡであった。
【００３１】
［実施の形態７］
図７は図８の構成において第２のトンネルバリア層のない構成をもつ３端子型磁気抵抗効果素子である。本素子に適用された材料は［実施の形態５］で述べた材料と同様である。本構成のトンネルバリア２３にはＡｌ金属膜の酸化によって形成されたＡｌ２Ｏ３を用いた。また非磁性層４３にはＣｕを用いた。
【００３２】
素子形成方法も実施の形態１と同様フォトリソグラフィーとエッチング及びＥＢリソグラフィーを用いて行った。
【００３３】
こうして作製した３端子型磁気抵抗効果素子では、磁性半導体１１と非磁性層４３の間にトンネルバリアがないために磁性半導体中の高偏極スピンは拡散的に注入される。そのため高偏極スピン注入効率は低下するが、磁性半導体中の伝導電子はハーフメタルであるため磁性半導体／第１の非磁性層界面はオーミックな接合であり抵抗が低減でき、電流の減衰が抑制できる。
本実施の形態で得られた磁気抵抗効果は１００％であるが、電極５２と電極５３の間の電流は１ｍＡと大きな値を示した。
［実施の形態８］
図９は本発明の３端子型磁気抵抗効果素子１を搭載した磁気ヘッドの例の一つを示す概念図である。基体６０上に３端子型磁気抵抗効果素子１、電極５１、電極５２、下部シールドＮｉＦｅ６１を１００ｎｍ、上部シールド兼下部コアＮｉＦｅ６１を１μｍ、層間絶縁保護膜６３、コイル６４、上部コアＣｏＮｉＦｅ６２を形成してなる。上部シールド兼下部コア６１は電極５３を兼ねる。
【００３４】
図１０は、本発明の３端子型磁気抵抗効果素子１を搭載した磁気ヘッドの例の一つを示す。３端子型磁気抵抗効果素子１の強磁性自由層は磁気記録媒体の情報の書き込みを行うためのプローブ型記録ヘッドも兼ねている。電極５２と電極５３を第２の強磁性自由層３２と第１の強磁性層３１の間の出力を検出できるように配置させ、電極５１は磁性半導体１１に接続されている。出力の検出方法について次に示す。電極５１と電極５３の間にセンス電流を流し電極５２と電極５３の間の抵抗変化量を検出する。検出信号は電圧出力であっても電流出力であってもかまわない。
図１１は本発明の３端子型磁気抵抗効果ヘッドを搭載したＩＣチップ搭載型のジンバルの一つの代表例を示す。ＩＣチップの中に３端子型磁気抵抗効果素子の出力検知に必要な電源、検出系が備えられている。図１２は本発明の３端子型磁気抵抗効果ヘッドを搭載した配線引出し型のジンバルの代表例を示す。３端子型磁気抵抗効果ヘッドから引き出された配線が装置の電源および検出系に接続されている。３端子型磁気抵抗効果素子からの配線の引き出しと電極端子は例えば前記図７に示した配置構造によって実現される
図１３は本発明の磁気記録再生装置の構成例である。磁気的に情報を記録する記録媒体９１をスピンドルモーター９３にて回転させ、アクチュエーター９２によってヘッドスライダー９０を記録媒体９１のトラック上に誘導する。即ち、磁気ディスク装置においてはヘッドスライダー９０上に形成した再生ヘッド、及び記録ヘッドがこの機構によって記録媒体９１上の所定の記録位置に近接して相対運動し、信号を順次書き込み、及び読み取るのである。
アクチュエーター９２はロータリーアクチュエーターであるのがよい。記録信号は信号処理系９４を通じて記録ヘッドにて媒体上に記録し、再生ヘッドの出力を信号処理系９４を経て信号を得る。さらに再生ヘッドを所望の記録トラック上へ移動せしめるに際して、本再生ヘッドからの高感度な出力を用いてトラック上の位置を検出し、アクチュエーターを制御して、ヘッドスライダーの位置決めを行うことができる。
本図ではヘッドスライダー９０、記録媒体９１を各１個示したが、これらは複数であっても構わない。また、記録媒体９１は両面に記録媒体を有して情報を記録してもよい。情報の記録がディスク画面の場合ヘッドスライダー９０はディスクの両面に配置する。上記完全分極スピン注入層３１を備えた３端子型磁気抵抗効果素子を搭載した磁気記録装置において従来構造のセンサーを搭載した磁気記録装置に比べて、高密度に対応する良好な特性を示した。これにより５００Ｇｂ／ｉｎ２以上の記録密度に対応した磁気ヘッドを実現できる。
【００３５】
【発明の効果】
上述したような磁性半導体とＴＭＲ素子を組み合わせた３端子型磁気抵抗効果素子適用した３端子型磁気ヘッドを磁気記録装置に搭載することにより、従来よりも高密度な磁気記録装置を提供できる。
【図面の簡単な説明】
【図１】図１は本発明の３端子型磁気ヘッドに用いる３端子型磁気抵抗効果素子の一構成例を示した図である。
【図２】図２は本発明の３端子型磁気ヘッドに用いる３端子型磁気抵抗効果素子の他の一構成例を示した図である。
【図３】図３は本発明の３端子型磁気ヘッドに用いる３端子型磁気抵抗効果素子の更に他の一構成例を示した図である。
【図４】図４は本発明の３端子型磁気ヘッドに用いる３端子型磁気抵抗効果素子の更に他の一構成例を示した図である。
【図５】図５は本発明の３端子型磁気ヘッドに用いる３端子型磁気抵抗効果素子の更に他の一構成例を示した図である。
【図６】図６は本発明の３端子型磁気ヘッドに用いる３端子型磁気抵抗効果素子の更に他の一構成例を示した図である。
【図７】図７は本発明の３端子型磁気ヘッドに用いる３端子型磁気抵抗効果素子の更に他の一構成例を示した図である。
【図８】図８は本発明の３端子型磁気ヘッドに用いる３端子型磁気抵抗効果素子の更に他の一構成例を示した図である。
【図９】図９は本発明の３端子型磁気抵抗効果素子を用いた記録再生ヘッドの概要斜視図の例を示した図である。
【図１０】図１０は本発明の３端子型磁気抵抗効果素子を用いた再生ヘッドの概要の一例を示した図である
【図１１】図１１は本発明の３端子型磁気抵抗効果ヘッドを搭載したＩＣチップ搭載型ジンバルの一例の概要を示した斜視図である。
【図１２】図１２は本発明の３端子型磁気抵抗効果ヘッドを搭載した配線引出し型ジンバルの一例の概要を示した斜視図である。
【図１３】図１３は本発明の３端子型磁気抵抗効果ヘッドを搭載した磁気記録再生装置の構成例を示した図である。
【図１４】図１４は従来のトンネル型磁気抵抗効果素子の基本構成例を示す図である。
【符号の説明】
１…３端子型磁気抵抗効果膜、１１…磁性半導体、２１…第１のトンネルバリア、２２…第２のトンネルバリア、２３…トンネルバリア、３１…第１の強磁性層、３２…第２の強磁性層、３３…第３の強磁性層、３４…反強磁性層、３５…第１の強磁性層、３６…第２の強磁性層、３７…強磁性自由層、３８…強磁性固定層、３９…反磁性層、４１…第１の非磁性層、４２…第２の非磁性層、４３…非磁性層、５１…電極、５２…電極、５３…電極、６０…基体、６１…上部シールド兼下部コア、６２…上部コア、６３…層間絶縁保護膜、６４…コイル、７１…信号検出系、７２…ＩＣチップ、９０…スライダー、９１…記録媒体、９２…アクチュエーター、９３…スピンドルモーター、９４…信号処理回路。
【図１】
2004220692.tif 000003
【図２】
2004220692.tif 000004
【図３】
2004220692.tif 000005
【図４】
2004220692.tif 000006
【図５】
2004220692.tif 000007
【図６】
2004220692.tif 000008
【図７】
2004220692.tif 000009
【図８】
2004220692.tif 000010
【図９】
2004220692.tif 000011
【図１０】
2004220692.tif 000012
【図１１】
2004220692.tif 000013
【図１２】
2004220692.tif 000014
【図１３】
2004220692.tif 000015
【図１４】
2004220692.tif 000016